(57)【特許請求の範囲】
【請求項１】
複数のランド部を有する第１の導電層がパターン形成された基板上に、端面が上記ランド部の端面と離間するようにソルダーレジスト層が形成され、上記ソルダーレジスト層を覆い、上記ランド部の端面と上記ソルダーレジスト層の端面との間に第１の絶縁層が形成され、上記第１の絶縁層上に第２の絶縁層が形成され、上記ランド部及び上記第２の絶縁層上に上記ランド部間を電気的に接続する第２の導電層が形成され、
上記第１の絶縁層の端面は、上記ランド部の端面に当接され、上記第２の絶縁層の端面と略面一であることを特徴とするプリント配線基板。
【請求項２】
複数のランド部を有する第１の導電層がパターン形成された基板上に、端面が上記ランド部の端面と離間するようにソルダーレジスト層を形成し、
上記ランド部及び上記ソルダーレジスト層を覆い、表面が平坦となるように上記基板上の全面に第１の絶縁層を形成し、
上記第１の絶縁層上に、上記ランド部と対応する位置に開口部を有する第２の絶縁層をパターン形成し、
上記第１の絶縁層を可溶可能な現像液で上記開口部から露呈する上記第１の絶縁層を溶解させて、上記ランド部上の上記第１の絶縁層を除去し、上記ランド部と対応する位置に開口部を形成し、上記第１の絶縁層の開口部の内周壁と上記第２の絶縁層の開口部の内周壁とを略面一に形成し、
上記ランド部上及び第２の絶縁層上に、上記ランド部間を電気的に接続する第２の導電層を形成することを特徴とするプリント配線基板の製造方法。
【請求項３】
上記第１の絶縁層が、スチレン−マレイン酸系樹脂、ノボラック型エポキシ樹脂、アクリルモノマーよりなり、紫外線による乾燥が可能で、弱アルカリ性溶液による現像が可能であり、熱による硬化が可能である材料よりなることを特徴とする請求項２記載のプリント配線板の製造方法。
【発明の詳細な説明】
【０００１】
【産業上の利用分野】
本発明は、ランド部に対応する位置が高精度に形成された開口部を有するソルダーレジスト層および絶縁層が形成されてなるプリント配線板およびその製造方法に係わり、詳細には微細な配線回路の形成を可能とし、且つ導電性の精度が高いビルドアップ多層プリント配線板およびその製造方法に関する。
【０００２】
【従来の技術】
従来より、楽器、オーディオ機器を中心に銀ジャンパー基板、銅ジャンパー基板といった、導電インクを用いてスクリーン印刷法によって形成するビルドアップ多層プリント配線板が広く用いられている。上記ビルドアップ多層プリント配線板を形成する方法としては、次のような方法が挙げられる。先ず、図１２に示すような、基板１０１上に形成され、銅箔よりなり所定の回路パターンを有する第１の導電層１０２上に、マスキングすべき部分にゾルを保有せしめたメッシュ状のスクリーンを介してスクリーン印刷機により印刷する、いわゆるスクリーン印刷法によりソルダーレジストインクを印刷し、これを硬化せしめて図１３に示すように第１の導電層１０２および基板１０１上に所定のパターンを有するソルダーレジスト層１０３を形成する。次に、やはりスクリーン印刷法により絶縁インクを印刷して図１４に示すような所定のパターンを有する第１の絶縁層１０４を、同様に図１５に示すような第１の絶縁層１０４と同一のパターンを有する第２の絶縁層１０５を順次形成する。そしてさらに、スクリーン印刷法により導電インクを印刷し、図１６に示すような所定のパターンを有する第２の導電層１０６を形成してビルドアップ多層プリント配線板を完成する。
【０００３】
【発明が解決しようとする課題】
ところで、近年、電子機器の配線回路の高密度化、高精度化にともない、プリント配線板、例えば上記のようなビルドアップ多層プリント配線板においても、より配線回路密度の高い仕様が要求されるようになってきている。ところが、上記ビルドアップ多層プリント配線板は、スクリーン印刷法を使用して製造しているため、配線回路密度を高めることが困難である。これは、以下に述べるような理由によるものである。
【０００４】
上記スクリーン印刷法においては、スクリーンの開口部（マスキングしない部分）の端、すなわちインクの出る「きわ」と、印刷しようとする面に形成されている段差が一致すると、印刷時にインクが滲んでしまう。このように、インクの出るきわと印刷しようとする面の段差が一致しないようにするためには、スクリーンの開口部の端を上記段差に乗り上げるようにするか、もしくは達しないようにする必要がある。なお、スクリーン印刷法の合い精度は位置合わせ精度およびスクリーンの伸び縮みを考慮すると０．１５ｍｍが限界である。
【０００５】
そこで、例えば、ビルドアップ多層プリント配線板の一種である銅ペーストジャンパー基板においては、図１７に示すように、第１の導電層のはんだ付け用ランド１１２の近傍において、はんだ付け用ランド１１２の端部１１２ａにソルダーレジスト層１１３の端部１１３ａが達しないようにしており、その間の距離ｄ１  が０．１５ｍｍとなるようにソルダーレジスト層１１３を形成し、その上に絶縁層１１４，第２の導線層１１６を形成する際にも、その端部１１４ａ，１１６ａとその下層の端部との距離が０．１５ｍｍとなるようにしている。すなわち、はんだ付け用ランド１１２の端部１１２ａと絶縁層１１４の端部１１４ａ間の距離ｄ２  は０．３０ｍｍ、はんだ付け用ランド１１２の端部１１２ａと第２の導電層１１６の端部１１６ａ間の距離ｄ３  は０．４５ｍｍとなる。従って、はんだ付け用ランド１１２の近傍には０．４５ｍｍの余分な空間が形成されることとなる。
【０００６】
また、図１８に示すように、第１の導電層のコネクションランド１２２の近傍においては、確実に絶縁性を確保するためにコネクションランド１２２の端部１２２ａにソルダーレジスト層１２３の端部１２３ａが乗り上げるようにしており、この際にもコネクションランド１２２の端部１２２ａとソルダーレジスト層１２３の端部１２３ａの距離ｄ４  （乗り上げている部分の距離）が０．１５ｍｍとなるようにしている。従って、上記銅ペーストジャンパー基板においてコネクションランド１２２の最終的な直径φ２  を０．６ｍｍとするためには、第１の導電層形成時のコネクションランド１２２の直径φ３  を０．９ｍｍとしなければならず、第１の導電層中に余分な部分が形成されることとなる。
【０００７】
すなわち、上記のようにビルドアップ多層プリント配線板においては、高精度なソルダーレジスト層、絶縁層、導電層を形成することは困難であり、スクリーン印刷時のインクの滲みを回避するために、余分な空間および導電層中の余分な部分を形成する必要があり、配線回路の高密度化、高精度化には限界がある。
【０００８】
また、ソルダーレジストインク、絶縁インク、導電インクとして、比較的高粘度のものを使用すると、インクのかすれや網目によるピンホール、或いは上記第１の導電層の配線回路のエッジ部や、各層間の段差部における被覆不良等が発生し、上記ソルダーレジスト層、絶縁層、導電層が良好に形成されないといった問題が起こる。また、上記ソルダーレジストインク、絶縁インク、導電インクとして、比較的低粘度のものを使用すると、スクリーンのマスキング用ゾルの下部にインクが廻り込み、インクの滲みやブリードアウト、ダレといった不都合が生じてしまう。このようなことからも、上記のようなビルドアップ多層プリント配線板においては、配線回路の高密度化，高精度化が困難である。
【０００９】
そこで本発明は、かかる従来の実状に鑑みて提案されたものであって、配線回路の高密度化、高精度化を図りつつ、従来のスクリーン印刷法によるプリント配線板と同等の大量生産性を有するプリント配線板およびその製造方法を提供することを目的とする。
【００１０】
【課題を解決するための手段】
上述の目的を達成するために本発明は、複数のランド部を有する第１の導電層がパターン形成された基板上に、端面がランド部の端面と離間するようにソルダーレジスト層が形成され、ソルダーレジスト層を覆い、ランド部の端面とソルダーレジスト層の端面との間に第１の絶縁層が形成され、第１の絶縁層上に第２の絶縁層が形成され、ランド部及び第２の絶縁層上にランド部間を電気的に接続する第２の導電層が形成され、第１の絶縁層の端面は、ランド部の端面に当接され、第２の絶縁層の端面と略面一であることを特徴とするものである。
【００１１】
さらに本発明のプリント配線板の製造方法は、複数のランド部を有する第１の導電層がパターン形成された基板上に、端面が上記ランド部の端面と離間するようにソルダーレジスト層を形成し、ランド部及びソルダーレジスト層を覆い、表面が平坦となるように基板上の全面に第１の絶縁層を形成し、第１の絶縁層上に、ランド部と対応する位置に開口部を有する第２の絶縁層をパターン形成し、第１の絶縁層を可溶可能な現像液で開口部から露呈する第１の絶縁層を溶解させて、ランド部上の第１の絶縁層を除去し、ランド部と対応する位置に開口部を形成し、第１の絶縁層の開口部の内周壁と上記第２の絶縁層の開口部の内周壁とを略面一に形成し、ランド部上及び第２の絶縁層上に、ランド部間を電気的に接続する第２の導電層を形成することを特徴とするものである。
【００１２】
【作用】
本発明では、ランド部を有する第１の導電層上に、端面がランド部の端面と離間するようにソルダーレジスト層を形成し、基板上の全面に現像液に可溶な材料よりなる第１の絶縁層をその表面が平坦面となるように形成し、第１の絶縁層によって形成された平坦な面に、ランド部に対応する位置に開口部を有する第２の絶縁層を形成するため、第２の絶縁層を形成する絶縁インクを印刷する際のインクのかすれや、ピンホール、あるいは印刷面に凹凸が存在する場合にみられるようなエッジ部における被覆不良等が発生しない。また、印刷面が段差のない平坦面であるため、絶縁インクを印刷する際に段差とインクのでる「きわ」が一致することによるインクの滲みや、ダレが生じる恐れがなく、第２の絶縁層は精度良好に形成される。そして、第２の絶縁層の開口部内に露呈する第１の絶縁層を現像液で溶かし出し、第１の導電層のランド部に貫通する開口部を形成するため、第１の絶縁層も第２の絶縁層と同等の精度をもって形成され、且つ第１の絶縁層の開口部の内周壁と第２の絶縁層の開口部の内周壁とが略面一となる。
また、本発明では、第１の絶縁層の端面がランド部の端面に当接され、且つ第１の絶縁層の開口部の内周壁と第２の絶縁層の開口部の内周壁とが略面一であることから、ランド部の上面全体が第２の導電層と接するようになり、ランド部と第２の導体層との電気的接続が良好となる。
【００１３】
【実施例】
以下、本発明を適用した具体的な実施例について、図面を参照しながら詳細に説明する。なお、本発明がこの実施例に限定されるものではないことはいうまでもない。
【００１４】
本実施例のプリント配線板は、図１に示すように、基板１の一主面上に、第１の導電層２、ソルダーレジスト層３、第１の絶縁層４、第２の絶縁層５、第２の導電層６が順次積層されてなるものである。上記第１の導電層は、銅箔よりなり、部品をはんだ付けにより搭載するためのはんだ付け用ランド２ａおよび他回路との接続を行うためのコネクションランド２ｂを有し、所定の配線回路を有するものである。そして、ソルダーレジスト層３は、はんだ付け用ランド２ａ以外のはんだ付けの必要のない部分にマスクをする、コネクションランド２ｂとこれに隣接する回路の絶縁性を確保するために形成されるものである。また、第１の絶縁層４および第２の絶縁層５は、その上に形成される第２の導電層６と第１の導電層２間の短絡を防ぐために設けられるものである。
【００１５】
そして、本実施例のプリント配線板においては特に、はんだ付けランド２ａへの部品搭載及びコネクションランド２ｂ間の接続を行うために、コネクションランド２ｂと対応する位置に積層された第１の絶縁層４と第２の絶縁層５とに開口部が設けられている。このプリント配線板では、第１の絶縁層４に設けられた開口部の第１の絶縁層４の端面からなる内周壁４ａ、４ｂ、４ｃと、第２の絶縁層５に設けられた開口部の第２の絶縁層５の端面からなる内周壁５ａ、５ｂ、５ｃとが略面一となっている。
【００１６】
次に、本実施例のプリント配線板の製造方法について説明する。
本実施例のプリント配線板の製造方法においては、まず、図２に示すように、基板１の一主面１ａ上に、銅箔よりなり、部品をはんだ付けにより搭載するためのはんだ付け用ランド２ａおよび他回路との接続を行うためのコネクションランド２ｂ、その他回路構成部２ｃを有し、所定の配線回路を有する第１の導電層２を形成する。
【００１７】
そして、図３に示すように、基板１および第１の導電層２上に所定のパターンを有するソルダーレジスト層３を形成する。該ソルダーレジスト層３は、端面がコネクションランド２ｂの端面と接することなく、コネクションランド２ｂの端面と所定の間隔をもったパターンとなるようにソルダーレジストインクをスクリーン印刷法により印刷し、硬化させて形成されるものである。ソルダーレジスト層３は、図３中に示すように、はんだ付け用ランド２ａ以外のはんだ付けの必要のない部分にマスクをする、即ちコネクションランド２ｂとこれに隣接する回路の絶縁性を確保するようなパターンを有して形成される。
【００１８】
なお、上記ソルダーレジスト層３を形成するソルダーレジストインクとしては、市販のものを用いることができ、通常の紫外線硬化型インク，熱硬化型インクが挙げられ、場合によっては写真現像型の液状フォトソルダーレジストインクを用いても良い。
【００１９】
上記紫外線硬化型インクの例としては、タムラ化研社製のＵＳＲ−２Ｇ、太陽インキ製造社製のＵＶＲ−１５０Ｇ（何れも商品名）等が挙げられ、これらに紫外線コンベア炉等により紫外線を１０００ｍｊ／ｃｍ２  程度照射して硬化させることにより、ソルダーレジスト層として十分な特性を有する硬化塗膜を得ることができる。また、上記熱硬化型インクの例としては、タムラ化研社製のＳＲ−６０Ｇ，ＳＲ−８０Ｇ、太陽インキ製造社製のＳ−２２２，Ｓ−２２（何れも商品名）等が挙げられ、これらをボックスオーブン炉，ウィケット炉等により１３０〜１６０℃，１０〜６０分の条件で加熱して硬化させることにより、ソルダーレジスト層として十分な特性を有する硬化塗膜を得ることができる。そして、上記写真現像型のフォトソルダーレジストインクとしては、タムラ化研社製ＤＳＲ−２２００、太陽インキ製造社製ＰＳＲ−４０００、関西ペイント社製ＰＷ−１０００（何れも商品名）等が挙げられる。
【００２０】
次に、図４に示すように第１の導電層２およびソルダーレジスト層３の形成される基板１全面に第１の絶縁層４を形成する。上記第１の絶縁層４は、所定の現像液に可溶な絶縁インクにより構成され、上記絶縁インクを塗布した後、指触乾燥して形成される。このとき、上記現像液は第１の絶縁層４を構成する絶縁インクを溶解可能であり、且つ後述の第２の絶縁層を構成する絶縁インクは溶解不可能であることが必要である。なお、本実施例においては、上記現像液をアルカリ性溶液とした場合を例にとり説明する。
【００２１】
上記第一の絶縁層４を構成する絶縁インクとしては、市販品が使用可能であり、通常のマレイン酸変性ロジン、スチレン−マレイン酸系樹脂、スチレン−アクリル酸系樹脂、フェノール樹脂等を主成分とした各種エッチングレジストインクが挙げられる。
【００２２】
このうち、熱により指触乾燥可能な絶縁インクとしては、例えば山栄化学社製のＳＥＲ−４００シリーズ，ＳＥＲ−４１０シリーズ，ＳＥＲ−４２０シリーズ，ＳＥＲ−４２３シリーズ（何れも商品名）、サンワ化学工業社製のＤＡ−１１０Ｂ，ＤＡ−１１０Ｃ，ＤＡ−２００Ｂ，ＤＡ−２５０Ｃ，ＤＡ−３０，ＤＡ−２６２Ｃ（何れも商品名）、アサヒ化学研究所社製のＷＲ−５２０，ＷＲ−７０（何れも商品名）等が挙げられる。
【００２３】
一方、紫外線により指触乾燥可能な絶縁インクとしては、例えば山栄化学社製のＳＥＲ−１４００，ＳＥＲ−１４０５、ＳＥＲ−１４０６（何れも商品名）、太陽インキ製造社製のＸ−６６，Ｘ−７７，Ｘ−８７（何れも商品名）、サンワ化学工業社製のＵＥ−７０００（商品名）、タムラ化研社製のＵＲ−４６０Ｂ，ＵＲ−５７０Ｂ（何れも商品名）等が挙げられ、これらは何れも強アルカリ性溶液（例えばＮａＯＨ、ｐＨ＝１４）に可溶なものである。なお、弱アルカリ性溶液に可溶なものとしては、太陽インキ製造社製のＴＧＲ−１００シリーズ（商品名）が挙げられる。
【００２４】
また、上記のような絶縁インクを調整することも、もちろん可能である。上記絶縁インクは、該絶縁インクの塗膜が熱または紫外線等で指触乾燥でき、アルカリ性溶液等の現像液に可溶であり、加熱により硬化し、不溶化する絶縁性のインクであれば良い。さらに、上記絶縁インクにおいては、解像性が不十分であるために第１の導電層２のはんだ付け用ランド２ａ上に絶縁インクが残留してしまった場合、後工程ではんだ付けにより部品を搭載することが不可能となり、プリント配線板として実用に供さなくなってしまうため、良好な解像度が要求される。また、上記絶縁インクにおいては、第１の導電層２と後述の第２の導電層間の絶縁を図るために硬化後の良好な絶縁性が要求される。
【００２５】
そして、このような特性を満たす組成物の一例としては、現像性を発現させるスチレン−マレイン酸系樹脂、紫外線で硬化され指触乾燥可能なアクリルモノマー、熱で硬化され耐熱性の高い塗膜を形成するノボラック型エポキシ樹脂を含むものが挙げられる。
【００２６】
次に、図５に示すように、第１の絶縁層４上に第２の絶縁層５を形成する。上記第２の絶縁層５は、絶縁インクにより構成され、該絶縁インクをスクリーン印刷法により所定のパターンを有して印刷して硬化させて形成されるものである。なお、上記所定のパターンは、第１の導電層２のはんだ付け用ランド２ａおよびコネクションランド２ｂに対応する位置にそれぞれ開口部７，８を有するものである。
【００２７】
そして、上記絶縁インクとしては、ソルダーレジスト層または層間絶縁層構成材料として一般的に用いられる市販の紫外線硬化型インクを用いることができる。この場合、熱硬化型インクを用いることはできない。これは以下の理由によるものである。後工程では、上記第２の絶縁層５をマスクとして介し、アルカリ性溶液で第１の絶縁層４の不要な部分を溶解除去し、続いて熱により残留した第１の絶縁層を硬化させる。このとき、第２の絶縁層５を熱硬化型インクにより構成すると、第２の絶縁層５を硬化させる工程で第１の絶縁層４全体が硬化してしまい、第１の絶縁層５の不要部分の除去が不可能となってしまうためである。
【００２８】
上記絶縁インクとしては、アクリル樹脂もしくはアクリル化合物を主成分とするタムラ化研社製ＵＳＲ−２Ｇ，ＵＳＲ−１１（何れも商品名）、太陽インキ製造社製ＵＶＲ−１５０，ＳＧＲ−１００，ＭＦ−２００，ＭＦ−１００，サンワ化学工業社製ＵＲ−３０４０，ＵＲ−３１００，ＦＵ−５０００（何れも商品名）、アサヒ化学研究所社製ＵＶＲ−８５００，ＵＶＭ−８０１（何れも商品名）等が挙げられ、また、これらのインクをベースに、紫外線で硬化する範囲であれば改質の目的で樹脂、フィラー、希釈剤を加えても良い。
【００２９】
そして、上記のような絶縁インクの硬化は、通常の紫外線硬化型のソルダーレジストインクを硬化させる方法と同様の方法で行うことができる。すなわち、コンベア紫外線炉等により、紫外線を１０００〜１５００ｍｊ／ｃｍ２  程度照射し硬化せしめればよい。
【００３０】
このとき、本実施例のプリント配線板の製造方法においては、図４に示すように、第１の導電層２およびソルダーレジスト層３の形成された基板１の全面を覆うようにして第１の絶縁層４を形成しており、図５に示すような第２の絶縁層５を形成するために絶縁インクを印刷する印刷面は、第１の絶縁層４により第１の導電層２とソルダーレジスト層３による凹凸が吸収されて平坦化された面となる。従って、絶縁インクを印刷する際のインクのかすれや、ピンホール、あるいは印刷面に凹凸が存在する場合にみられるようなエッジ部における被覆不良等が発生しない。また、印刷面が段差のない平坦面であるため、絶縁インクを印刷する際に段差とインクのでる「きわ」が一致することによるインクの滲みや、ダレが生じる恐れがなく、第２の絶縁層５は精度良好に形成され、配線回路も高精度に形成される。
【００３１】
すなわち、本実施例のプリント配線板の製造方法においては、第２の絶縁層５を形成する際、例えば第１の導電層２のはんだ付け用ランド２ａおよびコネクションランド２ｂに対応する位置にそれぞれ形成される開口部７，８の形成位置をインクの滲みを考慮したものとする必要がない。従って、第１の絶縁層および第２の絶縁層の形成位置をインクの滲みを考慮したものとしていた従来のプリント配線板の製造方法よりも、同一の回路を形成するために必要とされる面積が少なくなり、配線回路密度を向上させることができる。
【００３２】
なお、本実施例のプリント配線板の製造方法においては、ソルダーレジスト層３をソルダーレジストインク、第１の絶縁層４および第２の絶縁層５を絶縁インクを用い、印刷法にて形成しているため、十分な生産性が確保される。
【００３３】
次に、図６に示すように、第２の絶縁層５をマスクとして介し、該第２の絶縁層５の開口部７，８から露呈している第１の絶縁層４を、現像液である所定のアルカリ性溶液により溶解させて（現像させて）、第１の導電層２およびソルダーレジスト層３の形成される基板１上に所定のパターンを有する第１の絶縁層４および第２の絶縁層５を形成する。なお、開口部７，８の第１の絶縁層４および第２の絶縁層５の内周壁４ｃ，５ｃ、４ａ，５ａ、４ｂ，５ｂはそれぞれ略面一となる。従って、第１の絶縁層も第２の絶縁層と同等の精度をもって形成されることとなり、配線回路の高精度，高密度化が達成される。そして、第１の絶縁層４の絶縁信頼性を向上するため加熱を行い、第１の絶縁層４を硬化させる。
【００３４】
このとき、本実施例においては、第１の導電層２上にソルダーレジスト層３が形成されており、第１の絶縁層４の現像の際にアンダーカットを生じることはなく、隣接パターンの被覆不良が生じない。
【００３５】
次に、図１中に示すような、第２の導電層６を形成する。該第２の導電層６の形成方法としては公知の方法が用いられる。例えば、銀ペースト、銅ペースト、カーボンペーストのような導電インクをスクリーン印刷法を用いて所定のパターンに印刷して形成する方法や、銅箔をパネルメッキにより全面メッキし、エッチングにより所定のパターンを形成するといった方法を用いることができる。また、本実施例のプリント配線板の製造方法においては、第２の導電層６上に保護層として、絶縁ペーストをオーバーコートしても良い。
【００３６】
次に、本実施例のプリント配線板およびその製造方法の効果を確認すべく、以下のように、本実施例のプリント配線板の製造方法および従来のプリント配線板の製造方法に従って実際に各種プリント配線板を形成した。なお、この際、第２の絶縁層までを形成するものとし、各プリント配線板における第１および第２の絶縁層のパターンの形成精度を比較した。
【００３７】
ここで製造するプリント配線板であるが、第１の導電層により形成される配線回路内に、はんだ付け用ランドおよびコネクションランドを有し、これらとソルダーレジスト，第１の絶縁層，第２の絶縁層，第２の導電層の関係が以下に示すような設計基準を有するものとした。
【００３８】
すなわち、はんだ付け用ランド近傍においては、図７に示すように、はんだ付け用ランド１２と隣接回路２２の絶縁性を確保するために形成されるソルダーレジスト１３の端部１３ａとはんだ付け用ランド１２の端部１２ａ間の距離Ｄ１  を０．１５ｍｍとし、はんだ付け用ランド１２の端部１２ａと第１の絶縁層１４および第２の絶縁層１５の端部１４ａ，１５ａ間の距離を０ｍｍとした。なお、はんだ付け用ランド１２と隣接回路２２間の距離は、０．３ｍｍとした。
【００３９】
一方、コネクションランド近傍においては、図８に示すように、コネクションランド３２の直径φ１  を０．６ｍｍとし、コネクションランド３２の端部３２ａとソルダーレジスト１３の端部１３ｂ間の距離Ｄ２  を０．１５ｍｍとし、コネクションランド３２の端部３２ａと第１の絶縁層１４および第２の絶縁層１５の端部１４ｂ，１５ｂ間の距離を０ｍｍとした。
【００４０】
先ず、上述の本実施例のプリント配線板の製造方法に従って、上記のような設計基準を有するプリント配線板実施サンプル１およびプリント配線板実施サンプル２を製造した。
【００４１】
先にプリント配線板実施サンプル１の製造について述べる。先ず、銅箔よりなる所定の配線回路（第１の導電層）が形成された基板である銅張積層板（日立化成工業社製のＭＣＬ−４３７Ｆ（商品名）、板厚１．２ｍｍ（銅箔厚３５μｍ），３３４ｍｍ，２５１ｍｍ）に、上記設計基準に基づいたパターンの形成されたスクリーン印刷版（テトロン２００メッシュ、乳剤２０μｍ）を介してソルダーレジストインクを印刷し、紫外線照射により硬化させてソルダーレジスト層を形成した。このとき、上記ソルダーレジストインクとしてはタムラ化研社製のＵＳＲ−２Ｇ（商品名）を使用し、印刷機としてはニューロング精密工業社製のＬＳ−５０（商品名）を使用し、ソルダーレジシトインクを硬化させるためのコンベア紫外線炉としてはオーク社製のＨＭＷ−７１３（商品名）を使用し、紫外線照射量は１２００ｍｊ／ｃｍ２  とした。
【００４２】
次に、第１の導電層，ソルダーレジスト層の形成される基板全面にその表面が平坦面となるように絶縁インクを塗布し、加熱により絶縁インクを指触乾燥させて、第１の絶縁層を形成した。このとき、絶縁インクとしてサンワ化学工業社製のＤＡ−１８０Ｃ（商品名）を用い、印刷機としてニューロング精密工業社製のＬＳ−５０を用い、テトロン１００メッシュ，乳剤１０μｍのスクリーンを介して上記絶縁インクを塗布した。なお、加熱による指触乾燥は、タバイエスペック社製のＰＨＨ−２００（商品名）なる箱形炉内で、８０℃、３分間の条件で行った。
【００４３】
次いで、上記第１の絶縁層上に所定のパターンを有して絶縁インクを印刷し、紫外線照射により硬化させて、所定のパターンを有する第２の絶縁層を形成した。このとき、絶縁インクとしてタムラ化研社製のＵＳＲ−１１Ｇ（商品名）を用い、印刷機としてニューロング精密工業社製のＬＳ−５０を用い、所定のパターンの形成されたスクリーン（テトロン２５０メッシュ、乳剤２０μｍ）を介して上記絶縁インクを塗布した。なお、紫外線照射による硬化は、オーク社製のＨＭＷ−７１３（商品名）なる紫外線炉にて１０００ｍｊ／ｃｍ２  で行った。なお、上記第２の絶縁層のパターン中には、上記第１の導電層中のはんだ付け用ランドおよびコネクションランドに対応する位置に開口部が設けられていることは言うまでもない。
【００４４】
そして、第２の絶縁層の開口部より露呈している第１の絶縁層を溶かし出し（現像し）、加熱により第１の絶縁層を硬化して所定のパターンを有する第１の絶縁層および第２の絶縁層を形成した。このとき、現像液として１％水酸化ナトリウム溶液を用い、加熱による第１の絶縁層の硬化は、タバイエスペック社製のＰＨＨ−２００（商品名）なる箱形炉にて１５０℃，６０分の条件で行った。
【００４５】
次に、プリント配線板実施サンプル２の製造について述べる。上述のプリント配線板実施サンプル１においては、第１の絶縁層を形成する絶縁インクとして加熱により指触乾燥し、アルカリ性溶液により現像するものを用いたが、プリント配線板実施サンプル２においては、第１の絶縁層を形成する絶縁インクとして紫外線照射により指触乾燥され、弱アルカリ溶液で現像されるものを用いた。
【００４６】
上記プリント配線板実施サンプル２を製造するにあたっても、上述のプリント配線板実施サンプル１と同様に、銅箔よりなり所定の配線回路を有する第１の導電層の形成される基板に、所定のパターンを有するソルダーレジスト層を形成した。
【００４７】
そして、上記基板全面にその表面が平坦面となるようにスクリーン印刷法により絶縁インクを塗布し、紫外線照射により絶縁インクを指触乾燥させて、第１の絶縁層を形成した。このとき、絶縁インクとして、以下のように調整されたものを用いた。
【００４８】
すなわち、先ず、スチレン−マレイン酸系樹脂（アーコケミカル社製  ＳＭＡ−１４４０（商品名））１００ｇを、２−ヒドロキシエチルアクリレート６８ｇ，ジメチルアミノエチルメタアクリレート１２ｇ，エチレングリコールジアクリレート４０ｇに溶解して溶解物Ａを用意した。次に、クレゾールノボラック型エポキシ樹脂（大日本インキ化学工業社製  Ｎ−６９５（商品名））１００ｇをイソボニルアクリレート１００ｇに溶解して溶解物Ｂを用意した。そして、溶解物Ａを３３．３重量％，溶解物Ｂを３３．３重量％，２ＭＺＡ（四国化成工業社製）を２．９重量％，２−エチルアントラキノンを２．９重量％，ＣＴＢＮ（宇部興産社製）を７．６重量％，クレーを２０．０重量％の割合で混合し、絶縁インクを得た。
【００４９】
なお、絶縁インクの紫外線硬化は、オーク社製のＨＭＷ−７１３（商品名）なるコンベア紫外線炉にて１２００ｍｊ／ｃｍ２  照射して行った。
【００５０】
次に、第２の絶縁層を形成すべく、絶縁インクとして太陽インキ製造社製のＳＧＲ−１００（商品名）を用い、所定のパターンの形成されるテトロン３００メッシュ，乳剤１２μｍのスクリーンを介して上記絶縁インクを印刷し、コンベア紫外線炉にて紫外線を１０００ｍｊ／ｃｍ２  照射し、上記絶縁インクを硬化させた。
【００５１】
次いで、第２の絶縁層の開口部より露呈している第１の絶縁層を溶かし出し（現像し）、加熱により第１の絶縁層を硬化して所定のパターンを有する第１の絶縁層および第２の絶縁層を形成した。このとき、現像液として１％炭酸ナトリウム溶液を用い、加熱による第１の絶縁層の硬化は、タバイエスペック社製のＰＨＨ−２００（商品名）なる箱形炉にて１５０℃，４０分の条件で行った。
【００５２】
さらに、比較のために製造したプリント配線板比較サンプル１について述べる。なお、上記プリント配線板比較サンプル１は、第１の絶縁層を従来の印刷法により形成したものである。
【００５３】
プリント配線板比較サンプル１を製造するにあたっても、プリント配線板実施サンプル１と同様に、銅箔よりなり所定のパターンを有する第１の導電層の形成された基板上に所定のパターンを有するソルダーレジスト層を形成した。
【００５４】
そして、上記基板上に所定のパターンを有する第１の絶縁層を形成した。このとき、絶縁インクとしてサンワ化学工業社製のＤＡ−１８０Ｃ（商品名）を用い、所定のパターンの形成されたテトロン３００メッシュ，乳剤１２μｍのスクリーンを介して上記絶縁インクを印刷し、タバイエスペック社製のＰＨＨ−２００（商品名）なる箱形炉内で、８０℃、３分間の条件で指触乾燥を行った。
【００５５】
次に、上記第１の絶縁層上に所定のパターンを有する第２の絶縁層を、プリント配線板実施サンプル１と同様に、絶縁インクとしてタムラ化研社製のＵＳＲ−１１Ｇ（商品名）を用いて印刷し、箱型炉で１５０℃，３０分加熱して形成した。
【００５６】
また、比較のために製造したプリント配線板比較サンプル２の製造についても述べる。なお、上記プリント配線板比較サンプル２は、プリント配線板実施サンプル２に類似した例であるが、ソルダーレジスト層を形成せず、第１の導電層および基板上に直接第１の絶縁層を形成したものである。
【００５７】
プリント配線板比較サンプル２を製造するにあたっても、プリント配線板実施サンプル１と同様に、図９に示すように、銅箔よりなり所定のパターンを有する第１の導電層４２を基板４１上に形成した。そして、図１０に示すように、基板４１全面に第１の絶縁層４４をプリント配線板実施サンプル２と同様に形成した。さらに、上記第１の絶縁層４４上に所定のパターンを有する第２の絶縁層を形成し、図１１に示すように第２の絶縁層の開口部から露呈している第１の絶縁層の現像を行い、加熱硬化させて所定のパターンを有する第１の絶縁層および第２の絶縁層を形成した。
【００５８】
以上のようにして製造されたプリント配線板実施サンプル１，２およびプリント配線板比較サンプル１，２のはんだ付けランド近傍およびコネクションランド近傍を１０倍のルーペを用いて観察し、第１および第２の絶縁層のパターンのうち開口部の形成精度、隣接回路の状態を評価した。結果を表１に示す。
【００５９】
【表１】
0003624423.tif 000002
【００６０】
表１の結果から、プリント配線板実施サンプル１，２においては第１および第２の絶縁層の開口部の形成精度および隣接回路の状態は非常に良好であった。これは、本実施例のプリント配線板の製造方法により製造されるプリント配線板実施サンプル１，２においては、製造時、第２の絶縁層を形成すべく絶縁インクを印刷する面である第１の絶縁層表面が平坦面となされているため、第２の絶縁層を形成する絶縁インクの印刷が精度良好になされ、第２の絶縁層が精度良好に形成され、かつ第１の絶縁層も第２の絶縁層と同等の精度をもって形成されるためである。従って、本実施例のプリント配線板の製造方法により製造される本実施例のプリント配線板においては、配線回路の高精度化が達成されることが確認された。
【００６１】
一方、プリント配線板比較サンプル１においては第１および第２の絶縁層の開口部がふさがっていた。これは、第１および第２の絶縁層を形成するために絶縁インクを印刷した際に滲みが発生したためと考えられる。また、プリント配線板比較サンプル２においては、図１１中にも示すように、コネクションランド４２ｂの隣接回路４２ｃの一部が露出してしまうといった不都合が生じていた。これは、該プリント配線板比較サンプル２においては、第１の導電層４２上にソルダーレジスト層が形成されておらず、第１の絶縁層４４を現像する際にアンダーカットを生じるためと考えられる。
【００６２】
ところで、上記のような設計基準のプリント配線板においては、図７中に示すように、はんだ付け用ランドの近傍に必要とされる余分な空間は距離Ｄ１  （０．１５ｍｍ）の空間のみである。これに対し、従来のプリント配線板においては、図１７中に示すようにはんだ付けランド近傍に必要とされる余分な空間は距離ｄ３  （０．４５ｍｍ）の空間である。また、上記のような設計基準のプリント配線板においては、図８中に示すように、直径φ１  （０．６ｍｍ）のコネクションランド３２を形成するには直径０．６ｍｍの配線回路を形成すれば良いが、従来のプリント配線板においては、図１８中に示すように、直径φ２  （０．６ｍｍ）のコネクションランド１２２を形成するには直径０．９ｍｍの配線回路を形成する必要がある。
【００６３】
従って、上記のような設計基準のプリント配線板においては、余分な空間や導電層の余分な部分を形成する必要がなく、配線回路の高密度化を達成することができる。このとき、上述のように、プリント配線板実施サンプル１，２においては、上記のような設計基準のプリント配線板が精度良好に形成されており、本実施例のプリント配線板の製造方法により製造される本実施例のプリント配線板においては、配線回路の高密度化が達成されることが確認された。
【００６４】
また、本実施例のプリント配線板の製造方法においては、ソルダーレジスト層，第１の絶縁層，第２の絶縁層をそれぞれインクを用いて印刷法により形成しているため、十分な生産性が確保される。
【００６５】
【発明の効果】
以上の説明からも明らかなように、本発明は、複数のランド部を有する第１の導電層がパターン形成された基板上に、端面がランド部の端面と離間するようにソルダーレジスト層が形成され、ソルダーレジストを覆い、ランド部とソルダーレジストとの間に介在する第１の絶縁層が形成され、第１の絶縁層上に第２の絶縁層が形成され、ランド部及び第２の絶縁層上にランド部間を電気的に接続する第２の導電層が形成されており、第１の絶縁層の端面がランド部の端面に当接され、第２の絶縁層の端面と面一である。これにより、本発明では、ランド部の上面全体が第２の導電層に接するため、ランド部と第２の導電層との電気的接続が良好となり、高精度化が図られ、配線密度を向上させることができる。
【００６６】
さらに、本発明のプリント配線板の製造方法においては、ランド部を有する導電層上に、ランド部に対応する位置に開口部を有するソルダーレジスト層を形成し、上記ソルダーレジスト層上に現像液に可溶の材料よりなる第１の絶縁層をその表面が平坦面となるように形成し、上記のように平坦面である第１の絶縁層上に、ランド部に対応する位置に開口部を有し上記現像液に不溶な材料よりなる第２の絶縁層を形成するため、第２の絶縁層を形成する絶縁インクを印刷する際のインクのかすれや、ピンホール、あるいは印刷面に凹凸が存在する場合にみられるようなエッジ部における被覆不良等が発生しない。また、印刷面が段差のない平坦面であるため、絶縁インクを印刷する際に段差とインクのでる「きわ」が一致することによるインクの滲みや、ダレが生じる恐れがなく、第２の絶縁層は精度良好に形成される。
【００６７】
そして、上記第２の絶縁層の開口部内に露呈する第１の絶縁層を上記現像液で溶かし出し、上記導電層のランド部に貫通する開口部を形成するため、第１の絶縁層も第２の絶縁層と同等の精度をもって形成される。従って、本発明のプリント配線板の製造方法においては、プリント配線板中に余分な空間および余分な部分を設ける必要がなく、配線回路の高精度化および高密度化が達成される。
【図面の簡単な説明】
【図１】本発明を適用したプリント配線板を示す断面図である。
【図２】本発明を適用したプリント配線板の製造方法を工程順に説明するものであり、基板上に第１の導電層を形成する工程を示す断面図である。
【図３】第１の導電層の形成された基板上にソルダーレジスト層を形成する工程を示す断面図である。
【図４】第１の導電層およびソルダーレジスト層の形成された基板上に第１の絶縁層を形成する工程を示す断面図である。
【図５】第１の絶縁層上に第２の絶縁層を形成する工程を示す断面図である。
【図６】第１の絶縁層を現像する工程を示す断面図である。
【図７】製造したプリント配線板のはんだ付け用ランド近傍の設計基準を示す要部拡大断面図である。
【図８】製造したプリント配線板のコネクションランド近傍の設計基準を示す要部拡大断面図である。
【図９】プリント配線板比較サンプル２を製造する工程を工程順に示すものであり、基板上に第１の導電層を形成する工程を示す断面図である。
【図１０】第１の導電層を形成した基板上に第１の絶縁層を形成する工程を示す断面図である。
【図１１】第１の絶縁層上に第２の絶縁層を形成する工程を示す断面図である。
【図１２】従来のプリント配線板の製造方法を工程順に示すものであり、第１の導電層の形成された基板を示す断面図である。
【図１３】第１の導電層の形成された基板上にソルダーレジスト層を形成する工程を示す断面図である。
【図１４】第１の導電層，ソルダーレジソト層の形成された基板上に第１の絶縁層を形成する工程を示す断面図である。
【図１５】第１の絶縁層上に第２の絶縁層を形成する工程を示す断面図である。
【図１６】第２の絶縁層上に第２の導電層を形成する工程を示す断面図である。
【図１７】従来のプリント配線板のはんだ付け用ランド近傍を示す断面図である。
【図１８】従来のプリント配線板のコネクションランド近傍を示す断面図である。
【符号の説明】
１・・・基板
２・・・第１の導電層
２ａ・・・はんだ付け用ランド
２ｂ・・・コネクションランド
２ｃ・・・回路構成部
３・・・ソルダーレジスト層
４・・・第１の絶縁層
４ａ，４ｂ，４ｃ，５ａ，５ｂ，５ｃ・・・内周壁
５・・・第２の絶縁層
６・・・第２の導電層
７，８・・・開口部
【図１】
0003624423.tif 000003
【図２】
0003624423.tif 000004
【図３】
0003624423.tif 000005
【図４】
0003624423.tif 000006
【図５】
0003624423.tif 000007
【図６】
0003624423.tif 000008
【図７】
0003624423.tif 000009
【図８】
0003624423.tif 000010
【図９】
0003624423.tif 000011
【図１０】
0003624423.tif 000012
【図１１】
0003624423.tif 000013
【図１２】
0003624423.tif 000014
【図１３】
0003624423.tif 000015
【図１４】
0003624423.tif 000016
【図１５】
0003624423.tif 000017
【図１６】
0003624423.tif 000018
【図１７】
0003624423.tif 000019
【図１８】
0003624423.tif 000020